(57)【要約】【課題】優れた反射率を備えるＬＥＤ発光素子用反射板を提供する。【解決手段】ＬＥＤ発光素子用反射板は、銅合金からなる基材上に銀めっき層を備え、該銀めっき層の表面は、０．１〜１．０μｍ、好ましくは０．２５〜０．５５μｍの範囲の算術平均粗さＲａを備える。【選択図】  なし【特許請求の範囲】
【請求項１】
銅合金からなる基材上に銀めっき層を備え、該銀めっき層の表面は、０．１〜１．０μｍの範囲の算術平均粗さＲａを備えることを特徴とするＬＥＤ発光素子用反射板。
【請求項２】
請求項１記載のＬＥＤ発光素子用反射板において、前記銀めっき層の表面は、０．２５〜０．５５μｍの範囲の算術平均粗さＲａを備えることを特徴とするＬＥＤ発光素子用反射板。
【請求項３】
請求項１又は請求項２記載のＬＥＤ発光素子用反射板において、前記基材上にニッケルめっき層を備え、該ニッケルめっき層上に前記銀めっき層を備えることを特徴とするＬＥＤ発光素子用反射板。
【発明の詳細な説明】
【技術分野】
【０００１】
本発明は、ＬＥＤ発光素子用反射板に関する。
【背景技術】
【０００２】
従来、ＬＥＤ発光素子が実装されるリードフレームに反射板を備えることが提案されている。前記反射板は、ＬＥＤ発光素子から一様な強度の光を出力するために、反射面で光がある程度乱反射することが有効であるとされており、反射面の表面に適度な凹凸があることが好ましいと考えられている。
【０００３】
前記凹凸を備える前記反射板として、例えば、基材上に形成された銅めっき層と、該同めっき層上に形成された銀めっき層とを備え、該銀めっき層が４０ｎｍ以上８０ｎｍ以下の範囲の算術平均粗さＲａを備えるものが知られている（例えば、特許文献１参照）。
【０００４】
また、アルミニウム等の金属基材上に、平均粒子径０．１〜５μｍの範囲の無機粒子と無機系結着剤又は熱硬化性樹脂とを含有する塗布液をスクリーン印刷等により塗布し、乾燥させることにより、０．５０〜１．００μｍの範囲の算術平均粗さＲａを備えるものが知られている（例えば、特許文献２参照）。
【先行技術文献】
【特許文献】
【０００５】
【特許文献１】特開２０１５−８８５４１号公報
【特許文献２】特開２０１３−６２５００号公報
【発明の概要】
【発明が解決しようとする課題】
【０００６】
しかしながら、前記特許文献１記載の反射板では算術平均粗さＲａが小さく、実質的に鏡面と変わりないので光が十分に乱反射しないという不都合がある。また、前記特許文献２記載の反射板では、前記凹凸が無機粒子と無機系結着剤又は熱可塑性樹脂とからなり、それ自体十分な反射率を備えていないので、一様な強度の光を得ることが難しいという不都合がある。
【０００７】
本発明は、かかる不都合を解消して、ＬＥＤ発光素子の光を十分に乱反射することができ、優れた反射率を備えるＬＥＤ発光素子用反射板を提供することを目的とする。
【課題を解決するための手段】
【０００８】
かかる目的を達成するために、本発明のＬＥＤ発光素子用反射板は、銅合金からなる基材上に銀めっき層を備え、該銀めっき層の表面は、０．１〜１．０μｍの範囲の算術平均粗さＲａを備えることを特徴とする。
【０００９】
本発明のＬＥＤ発光素子用反射板は、前記銀めっき層自体による光の反射に加え、該銀めっき層の表面が前記範囲の算術平均粗さＲａを備えるので、ＬＥＤ発光素子の発光光を十分に乱反射することができ、優れた反射率を得ることができる。
【００１０】
前記銀めっき層の表面の算術平均粗さＲａが前記範囲外であるときには、ＬＥＤ発光素子の発光光を十分に乱反射することができない。
【００１１】
本発明のＬＥＤ発光素子用反射板は、ＬＥＤ発光素子の発光光を十分に乱反射するために、前記銀めっき層の表面の算術平均粗さＲａが０．２５〜０．５５μｍの範囲にあることがさらに好ましい。
【００１２】
また、本発明のＬＥＤ発光素子用反射板は、前記基材上にニッケルめっき層を備え、該ニッケルめっき層上に前記銀めっき層を備えることが好ましい。本発明のＬＥＤ発光素子用反射板は、前記ニッケルめっき層上に前記銀めっき層を備えることにより、該銀めっき層自体の反射率を向上でき、また、該銀めっき層の表面の算術平均粗さＲａを容易に前記範囲とすることができる。
【発明を実施するための形態】
【００１３】
次に、本発明の実施の形態についてさらに詳しく説明する。
【００１４】
本実施形態のＬＥＤ発光素子用反射板は、黄銅（真鍮）等の銅合金の基材からなり、ＬＥＤ発光素子が実装されるリードフレーム上に形成されている。
【００１５】
本実施形態のＬＥＤ発光素子用反射板は、前記基材上に形成された銀めっき層からなり、該銀めっき層の表面は、０．１〜１．０μｍ、好ましくは０．２５〜０．５５μｍの範囲の算術平均粗さＲａを備えている。前記銀めっき層は、例えば、シアン化銀３０〜２００ｇ／リットル、硼酸塩２０〜１００ｇ／リットル、遊離のシアン塩１０〜１００ｇ／リットルを含み、ｐＨ８〜１１の銀電気めっき浴を用い、浴温２５〜７０℃、例えば３０℃、陰極電流密度０．５〜１０Ａ／ｄｍ２（ＡＳＤ）の条件で、２〜２０μｍの厚さとすることにより形成することができる。
【００１６】
また、本実施形態のＬＥＤ発光素子用反射板は、前記基材上に形成されたニッケルめっき層を備え、該ニッケルめっき層上に前記銀めっき層を備えるものであってもよい。この場合には、例えば、株式会社ＪＣＵ製光沢ニッケルめっき液等の市販のニッケルめっき浴を用いて、０．５〜２μｍの厚さのニッケルめっき層を形成し、銀ストライクめっきを施した後、さらに前記銀電気めっき浴を用いて、前記と同一条件で前記銀めっき層を形成する。
【００１７】
本実施形態のＬＥＤ発光素子用反射板は、前記基材上に形成された前記銀めっき層の表面が、０．１〜１．０μｍ、好ましくは０．２５〜０．５５μｍの範囲の算術平均粗さＲａを備えていることにより、９５％以上の反射率を得ることができる。尚、例えば、前記反射率は、分光測色計（コニカミノルタビジネスソリューションズ株式会社製、型式：ＣＭ−２６００ｄ）を用いて測定することができる。
【実施例】
【００１８】
次に、本発明の実施例及び比較例を示す。
【００１９】
〔実施例１〕
本実施例では、まず、黄銅からなる基材上に、株式会社ＪＣＵ製光沢ニッケルめっき液を用いて厚さ０．５μｍのニッケルめっき層を形成し、次いで銀ストライクめっきを行った。
【００２０】
次に、前記銀ストライクめっきを施した前記ニッケルめっき層上に、シアン化銀５０ｇ／リットル、過硼酸カリウム７５ｇ／リットル、遊離シアン化カリウム２０ｇ／リットルを含み、ｐＨ９．８の銀電気めっき浴を用い、浴温３０℃、陰極電流密度０．５Ａ／ｄｍ２（ＡＳＤ）の条件で、３μｍの厚さの銀めっき層を備える反射板を形成した。
【００２１】
本実施例で得られた反射板は、前記銀めっき層が０．２９〜０．３２μｍの範囲の算術平均粗さＲａを備え、分光測色計（コニカミノルタビジネスソリューションズ株式会社製、型式：ＣＭ−２６００ｄ）を用いて測定した反射率が９５．３５％であった。結果を表１に示す。
【００２２】
〔実施例２〕
本実施例では、銀めっき層の厚さを２０μｍとした以外は、実施例１と全く同一にして反射板を形成した。
【００２３】
本実施例で得られた反射板は、前記銀めっき層が０．３６〜０．５３μｍの範囲の算術平均粗さＲａを備え、分光測色計（コニカミノルタビジネスソリューションズ株式会社製、型式：ＣＭ−２６００ｄ）を用いて測定した反射率が９５．３５％であった。結果を表１に示す。
【００２４】
〔比較例１〕
本比較例では、黄銅からなる基材上に、株式会社ＪＣＵ製光沢ニッケルめっき液を用いて厚さ０．５μｍのニッケルめっき層を備える反射板を形成した。
【００２５】
本比較例で得られた反射板は、前記ニッケルめっき層が１．４３〜１．７２μｍの範囲の算術平均粗さＲａを備え、分光測色計（コニカミノルタビジネスソリューションズ株式会社製、型式：ＣＭ−２６００ｄ）を用いて測定した反射率が６１．２３％であった。結果を表１に示す。
【００２６】
〔比較例２〕
本比較例では、黄銅からなる基材上に、市販の無光沢ニッケルめっき液を用いて厚さ４μｍのニッケルめっき層を備える反射板を形成した。
【００２７】
本比較例で得られた反射板は、前記ニッケルめっき層が３．０１〜３．２１μｍの範囲の算術平均粗さＲａを備え、分光測色計（コニカミノルタビジネスソリューションズ株式会社製、型式：ＣＭ−２６００ｄ）を用いて測定した反射率が６０．４４％であった。結果を表１に示す。
【００２８】
〔比較例３〕
本比較例では、黄銅からなる基材上に、市販のサテンニッケルめっき液を用いて厚さ４μｍのニッケルめっき層を形成し、前記銀電気めっき浴に代えて、市販の光沢銀めっき液（シアン化銀１００ｇ／リットル、炭酸二カリウム６０ｇ/リットル、遊離シアン化カリウム１ｇ／リットル、シアン化セレン酸カリウムをセレンとして１ｍｇ／Ｌ含み、ｐＨ９．５、浴温５０℃）を用い、厚さ０．５μｍの銀めっき層を形成して反射板とした以外は実施例１と全く同一にして反射板を得た。
【００２９】
本比較例で得られた反射板は、前記銀めっき層が４．５１〜４．６μｍの範囲の算術平均粗さＲａを備え、分光測色計（コニカミノルタビジネスソリューションズ株式会社製、型式：ＣＭ−２６００ｄ）を用いて測定した反射率が８８．７％であった。結果を表１に示す。
【００３０】
【表１】
2017117948.tif 000002
【００３１】
表１から、銅合金からなる基材上にニッケルめっき層を備え、該ニッケルめっき層上に前記銀めっき層を備え、該銀めっき層の表面の算術平均粗さＲａが０．１〜１．０μｍの範囲にある実施例１，２の反射板によれば、９５％以上の反射率を得ることができることが明らかである。
【００３２】
一方、前記基材上にニッケルめっき層又は無光沢ニッケルめっき層を備える比較例１，２の反射板、該基材上に銀めっき層を備えるものの、その表面の算術平均粗さが１．０μｍを超える比較例３の反射板では、９５％以上の反射率を得ることができないことがわかる。